(57)【特許請求の範囲】
【請求項１】
質量％で、Ａｌ：２．５〜７．２％、Ｚｎ：０超〜２．０％以下、Ｍｎ：０超〜１．０％以下、Ｃａ：０．０１〜０．５％含有し、残部がＭｇ及び不可避不純物からなるＭｇ合金圧延板の試料表面温度を、４７０〜５６６℃まで加熱し、その後に、総圧延率５％以上で熱間圧延し、熱間圧延後に、焼鈍を行うことにより、エリクセン値が少なくとも７．０以上、かつ、面内異方性の指標値（圧延方向と引張り方向が０°の条件で得られるランクフォード値と圧延方向と引張り方向が９０°の条件で得られるランクフォード値の差）が１．０未満（絶対値）である易成形性マグネシウム合金板材を作製することを特徴とする易成形性マグネシウム合金板材の製造方法。
【請求項２】
質量％で、Ａｌ：２．５〜７．２％、Ｚｎ：０．４〜２．０％、Ｍｎ：０．０１〜１．０％、Ｃａ：０．０１〜０．５％含有し、残部がＭｇ及び不可避不純物からなるＭｇ合金圧延板の試料表面温度を、４７０〜５６６℃まで加熱する、請求項１に記載の易成形性マグネシウム合金板材の製造方法。
【請求項３】
焼鈍前に、圧延板の試料表面温度を３００℃未満に設定し、総圧延率３０％未満の範囲で仕上げ圧延を行う、請求項１又は２に記載の易成形性マグネシウム合金板材の製造方法。
【請求項４】
請求項１又は２に記載の方法で作製した易成形性マグネシウム合金板材であって、質量％で、Ａｌ：２．５〜７．２％、Ｚｎ：０超〜２．０％以下、Ｍｎ：０超〜１．０％以下、Ｃａ：０．０１〜０．５％含有し、残部がＭｇ及び不可避不純物からなるＭｇ合金圧延材であり、エリクセン値が少なくとも７．０以上、かつ、面内異方性の指標値（圧延方向と引張り方向が０°の条件で得られるランクフォード値と圧延方向と引張り方向が９０°の条件で得られるランクフォード値の差）が１．０未満（絶対値）であることを特徴とする易成形性マグネシウム合金板材。
【請求項５】
質量％で、Ａｌ：２．５〜７．２％、Ｚｎ：０．４〜２．０％、Ｍｎ：０．０１〜１．０％、Ｃａ：０．０１〜０．５％含有し、残部がＭｇ及び不可避不純物からなるＭｇ合金圧延板である、請求項４に記載の易成形性マグネシウム合金板材。
【請求項６】
請求項１又は２に記載の方法において、焼鈍前に、圧延板の試料表面温度を３００℃未満に設定し、総圧延率３０％未満の範囲で仕上げ圧延を行うことにより作製したマグネシウム合金板材である、請求項４又は５に記載の易成形性マグネシウム合金板材。
【請求項７】
請求項４から６のいずれかに記載の易成形性マグネシウム合金板材の成形体からなることを特徴とするマグネシウム合金製プレス成形体。
【請求項８】
請求項７に記載のマグネシウム合金製プレス成形体からなることを特徴とするマグネシウム合金製部材。
【発明の詳細な説明】
【技術分野】
【０００１】
本発明は、易成形性マグネシウム合金の製造方法、易成形性マグネシウム合金プレス成形体及び易成形性マグネシウム合金部材に関するものであり、さらに詳しくは、Ａｌ、Ｚｎ、Ｍｎ、Ｃａを適当量添加したマグネシウム合金圧延材を、所定の試料表面温度（４７０〜５６６℃）に加熱した上で、熱間圧延し、その後に焼鈍を行うものであり、常温（３０℃）で、アルミニウム合金（５０００系もしくは６０００系相当）に匹敵する成形性を付与し、さらに、板材の面内異方性を低減することを可能とする、マグネシウム合金板材、その製造方法、そのプレス成形体及びその部材に関するものである。本発明は、宇宙・航空材料・電子機器材料、自動車部材等、幅広い分野で利用することが可能なマグネシウム合金製部材及び筐体に関する新技術・新製品を提供するものである。
【背景技術】
【０００２】
マグネシウムは、実用構造金属材料中、最も低密度（＝１．７ｇ／ｃｍ３）であり、金属材料特有の易リサイクル性を有し、資源も豊富に存在することから、次世代の構造用軽量材料として注目されている。
【０００３】
塑性加工プロセス、特に、板材のプレス成形は、高い歩留まりを保持しつつ精密成形品・大型成形品を作製するための重要な手段であり、さらに、成形と同時に、高強度・高靭性化を図ることができることから、需要拡大の有効な手段と言える。マグネシウム合金製板材から、プレス成形により成形体を作製できる場合、薄肉、かつ高比強度な成形体を安価なプロセスで作製することができ、家電製品筐体等、多くの需要が予測できる。
【０００４】
金属の塑性変形の基本となる転位の運動性は、すべり面間隔／原子間距離の比に影響されることが知られている。したがって、最密六方晶であるマグネシウム合金の場合、ａ軸長さとｃ軸長さの比（ｃ／ａ比）が大きく（ｃ／ａ＝１．６２３６）、底面すべりと非底面すべりでは転位の運動性に大きな違いが生じる。
【０００５】
そのため、マグネシウム合金の非底面すべりの臨界分解せん断応力（ＣＲＳＳ）は、常温において、他のすべり系と比較して非常に大きく、常温成形性は必然的に低い。さらに、マグネシウム合金板材には、（０００２）面が板面に対して平行に配向する集合組織が形成されるため、塑性変形時の板厚方向の歪みが期待できず、そのことが、常温成形性を低める一因となっている。
【０００６】
現在、幅広い分野で利用されているアルミニウム合金の常温成形性（エリクセン値）は、上記のマグネシウム合金よりも高く、５０００系合金であると８．３（５０８３−Ｏ材）、６０００系合金であると９．２（６０６１−Ｔ４材）、１０００系合金であると１１．０（１１００−Ｏ材）である（非特許文献１）。一方、商用マグネシウム合金の常温成形性（エリクセン値）は、せいぜい２．０〜５．０である（非特許文献２）。
【０００７】
したがって、マグネシウム合金に関しても、今後、マグネシウム合金板材の著しい需要を見込むためには、アルミニウム合金板材に相当する常温成形性（常温でのエリクセン値が少なくとも７．０以上）を付与することが必要であり、当技術分野においては、優れた易成形性を有する新しいマグネシウム合金板材の製造技術及びその製品を開発することが強く要請されている。
【０００８】
成形性に乏しいマグネシウム合金を、常温でプレス成形する手法としては、集合組織を制御したマグネシウム合金板材を利用することが挙げられる。近年、本発明者らは、規定量の軽希土類元素、Ｚｎ、Ｍｎ、Ｚｒを添加したマグネシウム合金、もしくは規定量のＣａ、Ｚｎ、Ａｌ、Ｍｎ、Ｚｒを添加したマグネシウム合金を、特定の条件で熱間・温間圧延し、特定の条件で焼鈍すると、板材の（０００２）面集合組織に、板幅方向（ＴＤ方向）に約３５度傾いた極が現れ、成形性が著しく改善する（エリクセン値８．０以上）ことを発見した（特許文献１）。
【０００９】
本発明を利用すると、アルミニウム合金並の常温成形性を有するマグネシウム合金板材を作製することができ、デジタルカメラ・ノートパソコン・ＰＤＡ等の家電製品プレス成形体に、マグネシウム合金を積極的に適用することが可能である。一方、本合金を作製するためには、軽希土類元素等の高価な元素を利用する必要があり、商用マグネシウム合金（Ｍｇ−Ａｌ−Ｚｎ−Ｍｎ系合金）と比較すると、製品コストは高くなる。
【００１０】
アルミニウム合金並みの常温成形性を有するマグネシウム合金板材を作製する手段として、規定量の希土類元素等を添加したマグネシウム合金を熱間加工する手法、繰り返し曲げ加工を行う手法、商用マグネシウム合金（Ｍｇ−Ａｌ−Ｚｎ−Ｍｎ系合金）を短時間で昇温した後に圧延する手法等、様々な方法が提案されているが、いずれの手法も、成形性は改善するが、試料に面内異方性が存在し、成形性、機械的特性に無視できない異方性が生じることが問題となっている。
【００１１】
また、本発明により得られる圧延材の（０００２）面集合組織は、ＴＤ方向に約３５°傾いた極を有するため、ＴＤ方向には変形し易いが、圧延方向（ＲＤ方向）には相対的に変形しにくい。それゆえに、成形性や機械的特性の異方性を解消することが、実用化に向けた課題となっている。
【００１２】
マグネシウム合金の集合組織を改質する他の手法としては、マグネシウム合金板材に繰り返し曲げ加工を施す手法が提案されている。この手法は、商用マグネシウム合金（Ｍｇ−Ａｌ−Ｚｎ−Ｍｎ系合金）に適用することができ、商用マグネシウム合金の常温成形性をアルミニウム合金並（エリクセン値：６．５以上）に高めることができる（特許文献２）。しかし、この発明により作製された圧延材の（０００２）面集合組織には、ＲＤ方向に約４５°傾いた極が現れるため、ＲＤ方向には変形し易いが、ＴＤ方向には変形しにくい。それゆえに、特許文献１と同様、成形性や機械的特性の異方性を解消することが、実用化に向けた課題となっている。
【００１３】
近年、本発明者らは、マグネシウム合金の集合組織を改質する他の手法として、商用マグネシウム合金（Ｍｇ−Ａｌ−Ｚｎ−Ｍｎ系合金）を、所定の試料温度（４９０℃〜５６６℃）まで短時間（８分未満：好ましくは５分未満）で昇温し、圧延率５％以上、好ましくは５〜５０％の範囲で熱間圧延を行い、圧延後に焼鈍を行う手法を開発した（特許文献３）。この発明により作製された圧延材の（０００２）面集合組織は、公知のマグネシウム合金とほぼ同じであり、上記の発明（特許文献１、２）と比較すると、成形性や機械的特性の異方性は少ない。
【００１４】
一方、公知のマグネシウム合金圧延材の（０００２）面集合組織にも異方性は存在し、ＴＤ方向よりもＲＤ方向に（０００２）面が傾斜した集合組織を示す。それゆえに、公知のマグネシウム合金板材の成形性や機械的特性にも異方性は存在し、その異方性を解消することが課題となっている。
【先行技術文献】
【特許文献】
【００１５】
【特許文献１】特願２００８−２９２８４８号
【特許文献２】特開２００５−２９８８８５号公報
【特許文献３】特願２００９−１１４０３８号
【特許文献４】特開２０００−１０４１２９号公報
【特許文献５】特開２０００−１０９９６３号公報
【特許文献６】特開２００６−２５７４７８号公報
【非特許文献】
【００１６】
【非特許文献１】アルミニウムハンドブック（第４版），軽金属協会編（軽金属協会発行，東京，１９８９），ｐ．９８
【非特許文献２】Ｙ．Ｃｈｉｎｏ，Ｈ．Ｉｗａｓａｋｉ  ａｎｄ  Ｍ．Ｍａｂｕｃｈｉ：Ｍａｔｅｒ．Ｓｃｉ．Ｅｎｇ．Ａ，Ｖｏｌ．４６６（２００７），ｐ．９０
【非特許文献３】Ｓ．Ｒ．Ａｇｎｅｗ  ｅｔ  ａｌ．：Ａｃｔａ  Ｍａｔｅｒ．，Ｖｏｌ．４９（２００１），ｐ．４２７７
【発明の概要】
【発明が解決しようとする課題】
【００１７】
このような状況の中で、本発明者らは、上記従来技術に鑑みて、成形性や機械的特性に著しい異方性を生じさせずに、商用マグネシウム合金（Ｍｇ−Ａｌ−Ｚｎ−Ｍｎ系合金）に、アルミニウム合金並みの常温成形性（エリクセン値で７．０以上）を付与することを目標として鋭意研究を重ねた結果、商用マグネシウム合金に微量のカルシウム（０．０１〜０．５質量％）を添加した合金を、試料表面温度４７０〜５６６℃まで加熱し、その後に総圧延率５％以上で熱間圧延し、熱間圧延後に焼鈍を行うことにより、アルミニウム合金並みの常温成形性を有し、かつ異方性の少ないマグネシウム合金圧延材を作製することに成功し、本発明を完成するに至った。
【００１８】
本発明は、商用マグネシウム合金（Ｍｇ−Ａｌ−Ｚｎ−Ｍｎ系合金）の組成に極めて近い素材を利用して、優れた常温成形性と面内異方性を示す板材を作製するための手法を提供することを目的とするものである。また、本発明は、公知のマグネシウム合金圧延材よりも優れた成形性と面内異方性を有するマグネシウム合金板材を提供することを目的とするものである。また、本発明は、該マグネシウム合金板材を成形して、複雑形状を有するマグネシウム合金製プレス成形体及びマグネシウム合金製部材を常温で作製する製造方法を提供することを目的とするものである。さらに、本発明は、上記手法により作製されたマグネシウム合金板材、マグネシウム合金製プレス成形体及びマグネシウム合金製部材を提供することを目的とするものである。
【課題を解決するための手段】
【００１９】
上記技術課題を解決するための本発明は、以下の技術的手段から構成される。
（１）質量％で、Ａｌ：２．５〜７．２％、Ｚｎ：０超〜２．０％以下、Ｍｎ：０超〜１．０％以下、Ｃａ：０．０１〜０．５％含有し、残部がＭｇ及び不可避不純物からなるＭｇ合金圧延板の試料表面温度を、４７０〜５６６℃まで加熱し、その後に、総圧延率５％以上で熱間圧延し、熱間圧延後に、焼鈍を行うことにより、エリクセン値が少なくとも７．０以上、かつ、面内異方性の指標値（圧延方向と引張り方向が０°の条件で得られるランクフォード値と圧延方向と引張り方向が９０°の条件で得られるランクフォード値の差）が１．０未満（絶対値）である易成形性マグネシウム合金板材を作製することを特徴とする易成形性マグネシウム合金板材の製造方法。
（２）質量％で、Ａｌ：２．５〜７．２％、Ｚｎ：０．４〜２．０％、Ｍｎ：０．０１〜１．０％、Ｃａ：０．０１〜０．５％含有し、残部がＭｇ及び不可避不純物からなるＭｇ合金圧延板の試料表面温度を、４７０〜５６６℃まで加熱する、前記（１）に記載の易成形性マグネシウム合金板材の製造方法。
（３）焼鈍前に、圧延板の試料表面温度を３００℃未満に設定し、総圧延率３０％未満の範囲で仕上げ圧延を行う、前記（１）又は（２）に記載の易成形性マグネシウム合金板材の製造方法。
（４）前記（１）又は（２）に記載の方法で作製した易成形性マグネシウム合金板材であって、質量％で、Ａｌ：２．５〜７．２％、Ｚｎ：０超〜２．０％以下、Ｍｎ：０超〜１．０％以下、Ｃａ：０．０１〜０．５％含有し、残部がＭｇ及び不可避不純物からなるＭｇ合金圧延材であり、エリクセン値が少なくとも７．０以上、かつ、面内異方性の指標値（圧延方向と引張り方向が０°の条件で得られるランクフォード値と圧延方向と引張り方向が９０°の条件で得られるランクフォード値の差）が１．０未満（絶対値）であることを特徴とする易成形性マグネシウム合金板材。
（５）質量％で、Ａｌ：２．５〜７．２％、Ｚｎ：０．４〜２．０％、Ｍｎ：０．０１〜１．０％、Ｃａ：０．０１〜０．５％含有し、残部がＭｇ及び不可避不純物からなるＭｇ合金圧延板である、前記（４）に記載の易成形性マグネシウム合金板材。
（６）前記（１）又は（２）に記載の方法において、焼鈍前に、圧延板の試料表面温度を３００℃未満に設定し、総圧延率３０％未満の範囲で仕上げ圧延を行うことにより作製したマグネシウム合金板材である、請求項４又は５に記載の易成形性マグネシウム合金板材。
（７）前記（４）から（６）のいずれかに記載の易成形性マグネシウム合金板材の成形体からなることを特徴とするマグネシウム合金製プレス成形体。
（８）前記（７）に記載のマグネシウム合金製プレス成形体からなることを特徴とするマグネシウム合金製部材。
【００２０】
次に、本発明についてさらに詳細に説明する。
本発明は、質量％で、Ａｌ：２．５〜７．２％、Ｚｎ：０超〜２．０％以下（もしくはＺｎ：０．４〜２．０％）、Ｍｎ：０超〜１．０％以下（もしくはＭｎ：０．０１〜１．０％）、Ｃａ：０．０１〜０．５％を含有し、残部がＭｇ及び不可避不純物からなる組成を有するマグネシウム合金板材を、所定の試料表面温度（４７０℃〜５６６℃）まで昇温した上で、圧延率５％以上の熱間圧延を行うものであり、熱間圧延後に焼鈍を行うことを特徴とするものである。
【００２１】
また、本発明は、質量％で、Ａｌ：２．５〜７．２％、Ｚｎ：０超〜２．０％以下（もしくはＺｎ：０．４〜２．０％）、Ｍｎ：０超〜１．０％以下（もしくはＭｎ：０．０１〜１．０％）、Ｃａ：０．０１〜０．５％を含有し、残部がＭｇ及び不可避不純物からなる組成を有するマグネシウム合金板材からなり、エリクセン値で少なくとも７．０以上の常温成形性を示すものである。
【００２２】
また、本発明は、質量％で、Ａｌ：２．５〜７．２％、Ｚｎ：０超〜２．０％以下、もしくはＺｎ：０．４〜２．０％、Ｍｎ：０超〜１．０％以下、もしくはＭｎ：０．０１〜１．０％、Ｃａ：０．０１〜０．５％を含有し、残部がＭｇ及び不可避不純物からなる組成を有するマグネシウム合金板材からなり、面内異方性の指標値（圧延方向と引張り方向が０°の条件で得られるランクフォード値（ｒ値）と圧延方向と引張り方向が９０°の条件で得られるｒ値の差）が１．０未満（絶対値）であることを特徴とするものである。
【００２３】
さらに、本発明は、上記製造方法で作製した易成形性マグネシウム合金板材の成形体であって、上記のエリクセン値と上記の面内異方性を示す、マグネシウム合金製プレス成形体、及び該マグネシウム合金製プレス成形体からなるマグネシウム合金部材の点に特徴を有するものである。
【００２４】
本発明者らは、以前の研究において、商用マグネシウム合金（Ｍｇ−Ａｌ−Ｚｎ−Ｍｎ系合金）のプレス成形体を、常温（３０℃）で作製するための手段として、当該マグネシウム合金を所定の試料温度（４９０℃〜５６６℃）まで短時間（８分未満）で昇温し、圧延率５％以上の熱間圧延を行い、圧延後に、焼鈍を行う手法を発明した（特許文献３）。
【００２５】
この発明の原理の一つは、試料表面温度を４９０℃以上に設定して、柱面＜ａ＞すべりや錐面＜ｃ＋ａ＞すべり（非底面すべり）の活動を活発化し、圧延中に（０００２）面集合組織の形成を促進する｛１０−１２｝＜１０−１１＞双晶の活動を抑制することにある。また、試料の加熱時間を著しく短くすることにより、加熱中の異状粒成長を抑制することも重要な原理として挙げられる。
【００２６】
本発明により作製された圧延材の（０００２）面集合組織は、公知のマグネシウム合金とほぼ同じ形状を示すが、相対強度が、公知のマグネシウム合金よりも著しく低い値を示す。それゆえに、成形性や機械的特性の異方性が少ない状態で、高い冷間成形性が発現する。
【００２７】
なお、公知のマグネシウム合金圧延材の（０００２）面集合組織にも弱冠の異方性は存在し、ＴＤ方向よりもＲＤ方向に（０００２）面が傾斜した集合組織を示す。それゆえに、公知のマグネシウム合金にも成形性や機械的特性に異方性が存在し、その異方性を解消することが課題となっている。
【００２８】
そこで、本発明者らは、商用マグネシウム合金（Ｍｇ−Ａｌ−Ｚｎ−Ｍｎ系合金）に、高い常温成形性と異方性を同時に付与する手段として、商用マグネシウム合金に微量の添加元素を添加する手法を着想し、詳細かつ系統的な実験を試みた。その結果、商用マグネシウム合金の組成に、微量のカルシウム（０．０１〜０．５質量％）を添加した合金を、試料表面温度４７０〜５６６℃で熱間圧延し、焼鈍を行うことにより、その集合組織が改質され、優れた常温成形性と面内異方性が同時に発現することを見出した。
【００２９】
本発明の成果の一つとして、図１［実施例１］に、後述する実施例で説明するＭｇ−３．０質量％Ａｌ−１．０質量％Ｚｎ−０．５質量％Ｍｎ合金（ＡＺ３１合金）に、０．１質量％Ｃａを添加した合金（ＡＺ３１＋０．１Ｃａ合金）を、試料表面温度４７０℃で圧延した試料の（０００２）面集合組織とエリクセン試験結果を示す。
【００３０】
また、図１［比較例１］に、ＡＺ３１合金を試料表面温度４５０℃で圧延した試料の（０００２）面集合組織とエリクセン試験結果を、図１［比較例２］に、ＡＺ３１合金を試料表面温度５２５℃で圧延した試料の（０００２）面集合組織とエリクセン試験結果を示す。試料の作製方法の詳細は実施例で説明する。
【００３１】
比較例１（試料表面温度４５０℃）で作製したＡＺ３１合金の（０００２）面集合組織は、試料垂直方向（ＮＤ軸）と平行な極を有し、極はＲＤ方向に伸長して分布する。また、比較例２（試料表面温度５２５℃）で作製したＡＺ３１合金の（０００２）面集合組織は、比較例１と類似しているものの、極の強度が比較例１と比較して半減する。底面配向の度合が著しく低い比較例２は、比較例１と比較して、優れた常温成形性（エリクセン値：８．８）を示す。
【００３２】
実施例１（試料表面温度４７０℃）で作製したＡＺ３１合金の（０００２）面集合組織は、比較例１や比較例２と類似した分布を示すが、比較例１や比較例２と比較して、極の分布がＴＤ方向に拡張していることが確認できる。また、実施例１は、比較例２と類似した極の強度を示し、比較例２と比較しうる常温成形性（エリクセン値：８．０）を示す。
【００３３】
図１に示す通り、公知のマグネシウム合金よりも、（０００２）面の極がＴＤ方向に拡張して分布する実施例１の試料は、ＲＤ方向とＴＤ方向で似た成形性や機械的特性を示し、その面内異方性は低減する。
【００３４】
（０００２）面が板面に対して平行に配向する、商用マグネシウム合金に特有の集合組織は、熱間加工中の主たる変形モードが、底面＜ａ＞すべり、もしくは｛１０−１２｝＜１０−１１＞双晶の時に形成されることが、数値計算により予見されている（非特許文献３）。
【００３５】
本発明の原理の一つは、試料表面温度を４７０℃以上に設定し、柱面＜ａ＞すべりや錐面＜ｃ＋ａ＞すべり（非底面すべり）の活動を活発化し、圧延中に（０００２）面集合組織の形成を促進する｛１０−１２｝＜１０−１１＞双晶の活動を抑制することにある。また、本発明のもう一つの原理は、カルシウムの微量添加により、（０００２）面集合組織のＴＤ方向の拡がりを制御することである。
【００３６】
Ａｇｎｅｗらは、圧延中の柱面＜ａ＞すべりの活動の度合いが、圧延材の（０００２）面集合組織の極のＴＤ方向への拡がりと密接な関係があることを数値解析により予見している（非特許文献３）。それゆえに、カルシウムの微量添加は、圧延中の柱面＜ａ＞すべりの活動を活発化させ、その結果、等方的な（０００２）面集合組織が発現したと考えることができる。
【００３７】
商用マグネシウム合金（Ｍｇ−Ａｌ−Ｚｎ−Ｍｎ系合金）にカルシウムを添加したマグネシウム合金は、難燃性マグネシウム合金として認知されており、カルシウムの添加により、マグネシウム溶湯表面酸化物を安定成長させ、溶湯発火を著しく抑制した合金である（特許文献４〜６）。本発明は、商用マグネシウム合金へのカルシウム添加量を極少化し、さらに、特定の条件で圧延を行うことにより、従来の難燃性マグネシウム合金では発現しなかった、優れた冷間成形性と面内異方性を発現させることに成功したものである。
【００３８】
以上の研究開発から得られた知見より、商用マグネシウム合金（Ｍｇ−Ａｌ―Ｚｎ−Ｍｎ系合金）を、所定の試料温度（４７０℃〜５６６℃）まで昇温し、圧延率５％以上の範囲で熱間圧延を行い、熱間圧延後に焼鈍を行うことにより、優れた冷間成形性（エリクセン値：７．０以上）と、優れた面内異方性（圧延方向と引張り方向が０°の条件で得られるｒ値と圧延方向と引張り方向が９０°の条件で得られるｒ値の差が１．０未満（絶対値））であることを特徴とする易成形性マグネシウム合金板材を創製することに成功した。
【００３９】
本発明のマグネシウム合金板材の成分及び作製条件の限定理由を説明する。本発明の製造方法に適用されるマグネシウム合金は、重量％で、Ａｌ：２．５〜７．２％、Ｚｎ：０超〜２．０％以下、Ｍｎ：０超〜１．０％以下、Ｃａ：０．０１〜０．５％を含有し、残部がＭｇ及び不可避不純物からなる成分組成を有するものである。また、本発明の製造方法に適用されるマグネシウム合金は、より好ましくは、重量％で、Ａｌ：２．５〜７．２％、Ｚｎ：０．４〜２．０％、Ｍｎ：０．０１〜１．０％、Ｃａ：０．０１〜０．５％を含有し、残部がＭｇ及び不可避不純物からなる成分組成を有するものである。
【００４０】
Ａｌの含有量は、十分な鋳造性と固溶強化を図るために、２．５〜７．２％の範囲内で添加されていることが好ましい。なお、Ａｌの添加量が７．２％を超えると、熱間加工性が低下する。また、Ａｌの添加量が２．５％未満では、十分な固溶強化が図れない。
【００４１】
Ｚｎの含有量は、２．０％以下の範囲内で添加されてもよい。Ｚｎは、Ａｌと同様に、鋳造性と強度等の機械的性質の向上に寄与するものであるが、Ｚｎの添加量が２．０％を超えると、鋳造性が低下する。
【００４２】
Ｍｎの含有量は、１．０％以下の範囲内で添加されることが好ましい。Ｍｇ−Ａｌ−Ｚｎ系合金にＭｎを添加すると、Ａｌ−Ｍｎ系の金属間化合物が粒内・粒界に析出し、熱間圧延時の異状粒成長を抑制する役割を果たす。一方、Ｍｎ添加量が１．０％を超えると、金属間化合物が粗大化するので、過度の添加は避けるべきである。
【００４３】
Ｃａの含有量は、０．０１〜０．５％の範囲内で添加されることが好ましい。０．０１％未満であると、集合組織形成に有意の変化が現れなくなる。一方、０．５％以上のカルシウムを添加すると、Ｍｇ２ＣａやＡｌ２Ｃａ等の粗大な金属間化合物が粒内・粒界に析出し、熱間加工性、常温成形性に悪影響を及ぼすため避けるべきである。
【００４４】
熱間圧延に際しては、柱面＜ａ＞すべりや錐面＜ｃ＋ａ＞すべりが十分活動する、４７０℃以上に試料表面温度を加熱する必要がある。一方、試料表面温度を固相線温度（５６６℃）以上に加熱すると、試料が溶解するため、試料表面温度は、５６６℃未満と設定すべきである。なお、圧延前の試料加熱時間は、カルシウムを微量添加した商用マグネシウム合金板材の集合組織形成、結晶粒形成には大きな影響を及ぼさないので、昇温時間は、任意に設定することができる。
【００４５】
試料に目的の集合組織を造りこむためには、熱間圧延中に十分な塑性変形を板材に付与する必要がある。具体的には、少なくとも熱間圧延の全圧延率を５％以上に設定する必要がある。
【００４６】
試料表面温度４７０℃以上の圧延を行うと、無視できないレベルで表面酸化が起こるため、試料表面を高温に晒す機会はなるべく少ない方がよい。たとえば、所定の厚みまで比較的低い試料表面温度（４７０℃以下）で圧延を行い、最終的な圧延（圧下率５％以上）のみ、試料を短時間で高温に昇温して圧延を行うと、試料を高温に晒す機会を減らすことができ、優れた表面性状を有する圧延材を創製することができる。
【００４７】
圧延材の板厚の均一性を確保するために精密圧延を行う際には、圧延の最終パスに、温間圧延もしくは冷間圧延を行う必要がある。本発明者らは、圧延の最終パスに、試料表面温度３００℃未満で総圧延率３０％未満の温間・冷間圧延であれば、圧延材の集合組織に大きな変化は起きず、優れた成形性と面内異方性が保持されることを確認している。
【００４８】
熱間圧延後の試料内部には、高密度の転位が蓄積されているため、板材の常温成形を行う前に熱処理（完全焼き鈍し）を行うことが望ましい。具体的には、３００〜４５０℃にて１０分以上の熱処理に供した後に、プレス成形に供することが望ましい。
【００４９】
上記、発明要素を駆使して作製されたマグネシウム合金板材は、常温（３０℃）で、アルミニウム合金に相当する成形性（エリクセン値で少なくとも７．０以上）を示す。ここでは、マグネシウム合金板材の成形性を表す指標として、エリクセン値を採用した。エリクセン試験は、ＪＩＳ  Ｂ７７２９及びＪＩＳ  Ｚ２２７４に準ずる試験を指す。
【００５０】
上記、発明要素を駆使して作製されたマグネシウム合金板材は、優れた面内異方性を示す。ここでは、面内異方性を示す指標値として、常温引張り試験により得られるランクフォード値（ｒ値）を採用し、圧延方向と引張り方向が０°の条件で得られるｒ値と圧延方向と引張り方向が９０°の条件で得られるｒ値の差の絶対値を指標値とした。
【発明の効果】
【００５１】
本発明により、次のような効果が奏される。
（１）商用マグネシウム合金（Ｍｇ−Ａｌ−Ｚｎ−Ｍｎ系合金）に、微量（０．０１〜０．５質量％）のカルシウムを添加した合金を、所定の試料温度（４７０℃〜５６６℃）まで昇温し、圧延率５％以上の範囲で熱間圧延を行い、熱間圧延後に、焼鈍を行うことにより、優れた常温成形性と面内異方性を有するマグネシウム合金板材を作製することができる。
（２）得られた板材は、優れた常温成形性（エリクセン値７．０以上）を示し、さらに、優れた面内異方性（圧延方向と引張り方向が０°の条件で得られるｒ値と圧延方向と引張り方向が９０°の条件で得られるｒ値の差が１．０未満（絶対値））を示すマグネシウム合金板材であり、本発明により、幅広い用途に適用可能なマグネシウム合金板材を提供することができる。
（３）本発明を利用すると、商用マグネシウム合金に極めて近い組成の合金で、既存の圧延装置を利用して、優れた常温成形性と面内異方性を示す板材を作製することが可能であり、低コストで板材を作製することができる。
（４）上記マグネシウム合金板材を常温成形することにより、マグネシウム合金製プレス成形体を作製し、提供することができる。
（５）上記マグネシウム合金製プレス成形体からなる筐体等のマグネシウム合金製部材を作製し、提供することができる。
【図面の簡単な説明】
【００５２】
【図１】実施例において利用したマグネシウム合金圧延材の（０００２）面集合組織とエリクセン試験の結果を示したものであり、［実施例１］、［比較例１］、［比較例２］は、実施例１、比較例１、比較例２で作製した試料の（０００２）面集合組織とエリクセン試験結果を示す。
【発明を実施するための形態】
【００５３】
次に、本発明を実施例に基づいて具体的に説明するが、本発明は、これらの実施例によって何ら限定されるものではない。
【実施例】
【００５４】
ＡＺ３１合金（Ｍｇ−３．０質量％Ａｌ−１．０質量％Ｚｎ−０．５質量％Ｍｎ）、該Ａ  Ｚ３１合金に、規定量のカルシウムを添加した合金（ＡＺ３１＋０．１％Ｃａ合金、ＡＺ３１＋０．３％Ｃａ合金、ＡＺ３１＋０．８％Ｃａ合金（質量％））、ＡＺ５１合金（Ｍｇ−５．０質量％Ａｌ−１．０質量％Ｚｎ−０．５質量％Ｍｎ）、該ＡＺ５１合金に、規定量のカルシウムを添加した合金（ＡＺ５１＋０．１％Ｃａ合金（質量％））、を供試材とした。
【００５５】
圧延前の試料形状は、５０×６０×５．０ｍｍ３である。圧延には、ロール直径１５２ｍｍ、ロール幅２００ｍｍの２段圧延機を利用した。試料の圧延条件を、まとめて表１に示す。予め、２７５〜５５５℃に保持したマッフル炉を利用して、試料表面の加熱を実施した。実施例２を除き、マッフル炉の温度は、目標とする試料表面温度よりも１０〜２５℃高く設定した。
【００５６】
マッフル炉に試料を投入後、熱電対により計測する試料表面温度が所定値に到達した時点で、試料をマッフル炉から取り出し、すかさず、熱間圧延に供した。実施例２を除き、いずれの圧延パスも、試料加熱時間は５分未満である。圧延時の１パス当たりの圧延率は２０％とし、所定の厚みまで、熱間圧延を実施した。圧延パス毎の試料の向きは同じである。圧延後に、３５０℃、９０分の条件で焼鈍を行った。
【００５７】
【表１】
0005590660.tif 000002
【００５８】
比較例２、実施例１については、厚み５．０ｍｍから１．６ｍｍまでの圧延では、比較的低温の試料表面温度で圧延を行い、厚み１．６ｍｍから１．０ｍｍまでの圧延では、試料表面を高温（４７０℃及び５２５℃）に昇温した上で、圧延を行った。
【００５９】
実施例２については、マッフル炉に試料を投入してから、試料を炉内で２０分間保持した後に、マッフル炉から試料を取り出し、熱間圧延に供した。圧延時の試料表面温度は、マッフル炉温度とほぼ同じである。
【００６０】
実施例６については、厚み５．０ｍｍから１．３ｍｍまでの圧延では、試料表面を高温（４７０℃）に加熱した上で、圧延を行い、厚み１．３ｍｍから１．０ｍｍまでの圧延では、マッフル炉を低温（２７５℃）に設定し、試料表面温度が２５０℃に到達した時点でマッフル炉から取り出し、圧延を行った。
【００６１】
作製したマグネシウム合金板材の常温成形性を評価するために、エリクセン試験を実施した。エリクセン試験は、ＪＩＳ  Ｂ７７２９及びＪＩＳ  Ｚ２２４７に準拠する。なお、ブランク形状は、板材形状の都合上、φ６０ｍｍ（厚み１ｍｍ）とした。金型（試料）温度は３０℃とし、成形速度は５ｍｍ／ｍｉｎとし、しわ押さえ力は１０ｋＮとした。潤滑剤には、グラファイトグリスを利用した。
【００６２】
作製したマグネシウム合金板材の常温における面内異方性を評価するために、引張り試験を実施した。試験片の平行部長さは１０ｍｍ、平行部幅は５ｍｍ、平行部厚みは１．０ｍｍである。圧延方向と引張り方向の角度が０°と９０°となる引張り試験片を圧延材から切り出し、引張り試験を行った。
【００６３】
クロスヘッドスピードは１．０ｍｍ／ｍｉｎとした。引張り試験前の平行部幅、平行部厚みを測長顕微鏡もしくはマイクロメータで測定し、７％の公称歪みを引張り試験により付与した後の試料の平行部幅、平行部厚みを測定し、幅方向歪みと厚み方向歪みを測定し、ｒ値（幅方向歪み／厚み方向歪み）を導出した。
【００６４】
各試料のエリクセン値及びｒ値を表２にまとめて示す。
【００６５】
【表２】
0005590660.tif 000003
【００６６】
比較例１及び比較例２は、カルシウムを添加しないＡＺ３１合金である。圧延時の試料表面温度が４５０℃以下であると、エリクセン値は７．０未満となる。一方、圧延時の試料表面温度を５２５℃に設定すると、エリクセン値は８．８まで向上するが、面内異方性の指標値は１．０以上となる。
【００６７】
比較例３は、ＡＺ３１にカルシウムを０．１質量％添加した合金を、試料表面温度４２０℃で圧延した結果である。試料表面温度が低いと、エリクセン値は７．０未満となる。
【００６８】
比較例４は、ＡＺ５１合金にカルシウムを０．１質量％添加した合金を、試料表面温度４２０℃で圧延した結果である。試料表面温度が低いと、エリクセン値は７．０未満となる。
【００６９】
比較例５は、ＡＺ３１合金にカルシウムを０．８質量％添加した合金を、試料表面温度４８０℃で圧延した結果である。０．５質量％を超えるカルシウムを添加した合金は、高温で圧延を行っても、エリクセン値は７．０未満となる。
【００７０】
実施例１及び実施例２は、ＡＺ３１合金にカルシウムを０．１質量％添加した合金を、所定の試料表面温度で圧延した結果である。試料の組成を適当な組成に設定し、適切な条件で圧延を行うことにより、７．０以上のエリクセン値と１．０未満の面内異方性を示す板材を創製することができる。
【００７１】
実施例３及び実施例４は、ＡＺ５１合金にカルシウムを０．１質量％添加した合金を、所定の試料表面温度で圧延した結果である。試料の組成を適当な組成に設定し、適切な条件で圧延を行うことにより、７．０以上のエリクセン値と１．０未満の面内異方性を示す板材を創製することができる。
【００７２】
実施例５は、ＡＺ３１合金にカルシウムを０．３質量％添加した合金を、所定の試料表面温度で圧延した結果である。試料の組成を適当な組成に設定し、適切な条件で圧延を行うことにより、７．０以上のエリクセン値と１．０未満の面内異方性を示す板材を創製することができる。
【００７３】
実施例６は、ＡＺ３１合金にカルシウムを０．１質量％添加した合金を、所定の試料表面温度で圧延した結果である。試料の組成を適当な組成に設定し、適切な条件で圧延を行うことにより、仕上げ圧延を行っても、７．０以上のエリクセン値と１．０未満の面内異方性を示す板材を創製することができる。
【産業上の利用可能性】
【００７４】
以上詳述したように、本発明は、冷間成形性と面内異方性を改善したマグネシウム合金板材及びその作製方法に係るものであり、本発明により、商用マグネシウム合金（Ｍｇ−Ａｌ−Ｚｎ−Ｍｎ系合金）に、微量（０．０１〜０．５質量％）のカルシウムを添加した合金を、所定の試料表面温度（４７０℃〜５６６℃）まで昇温し、圧延率５％以上の範囲で熱間圧延を行い、圧延後に、焼鈍を行うことにより、易成形性マグネシウム合金板材を作製することができる。作製された板材は、アルミニウム合金なみの常温成形性を示し、優れた面内異方性を示す。本発明を利用すると、アルミニウム合金に匹敵する成形性と、優れた面内異方性を有するマグネシウム合金板材を低コストで作製することが可能であり、異方性と成形性を同時に改善したマグネシウム合金板材を作製することができる。本発明は、デジタルカメラ・ノートパソコン・ＰＤＡ等、主に家電製品のプレス成形体を中心として積極的に適用することが可能である易成形性マグネシウム合金板材を提供するものとして有用である。
【図１】
0005590660.tif 000004